(57)【要約】【課題】微細な粗面の形成と成形体の離型性を両立できる成形金型の製造方法および成形金型を提供すること。【解決手段】成形金型の基材１２上に、樹脂粒子１４ａを分散したＮｉ含有めっき液からＮｉまたはＮｉ合金と樹脂粒子１４ａとを共析して共析めっき層１４を形成するめっき工程と、共析めっき層１４の表面に物理的処理によって凹凸を形成する粗面化工程と、凹凸を形成した共析めっき層１４の表面にある樹脂粒子１４ａを溶融して共析めっき層１４の凹凸表面に沿って樹脂の被膜１６を形成する被膜形成工程と、を備え、型転写面に多数の凹部を有する成形金型１０を形成する。【選択図】図１
2014188746.tif 000002
【特許請求の範囲】
【請求項１】
成形金型の基材上に、樹脂粒子を分散したＮｉ含有めっき液からＮｉまたはＮｉ合金と樹脂粒子とを共析して共析めっき層を形成するめっき工程と、
共析めっき層の表面に物理的処理によって凹凸を形成する粗面化工程と、
凹凸を形成した共析めっき層の表面にある樹脂粒子を溶融して共析めっき層の凹凸表面に沿って樹脂の被膜を形成する被膜形成工程と、
を備え、型転写面に多数の凹部を有する、成形金型の製造方法。
【請求項２】
粗面化工程後に、共析めっき層の硬さを上げる熱処理を行うことを特徴とする請求項１に記載の成形金型の製造方法。
【請求項３】
樹脂粒子がフッ素樹脂粒子であることを特徴とする請求項１または２に記載の成形金型の製造方法。
【請求項４】
フッ素樹脂粒子がポリテトラフルオロエチレン、テトラフルオロエチレン・パーフルオロアルキルビニルエーテル共重合体、および、テトラフルオロエチレン・ヘキサフルオロプロピレン共重合体から選択される１種または２種以上であることを特徴とする請求項３に記載の成形金型の製造方法。
【請求項５】
共析めっき層におけるフッ素樹脂粒子の含有量が５〜６０体積％の範囲内であることを特徴とする請求項３または４に記載の成形金型の製造方法。
【請求項６】
熱処理前における共析めっき層のビッカース硬さが２００〜６００の範囲内であり、熱処理後における共析めっき層のビッカース硬さが３００〜８００の範囲内であることを特徴とする請求項２から５のいずれか１項に記載の成形金型の製造方法。
【請求項７】
請求項１から６のいずれか１項に記載の製造方法によって得られる成形金型。
【請求項８】
成形金型の基材上に樹脂粒子が分散したＮｉ含有層を有し、このＮｉ含有層の表面には多数の凹部が形成されており、このＮｉ含有層の凹凸表面に沿って樹脂粒子の樹脂よりなる被膜が形成されている、型転写面に多数の凹部を有する、成形金型。
【請求項９】
樹脂の被膜が、Ｎｉ含有層に分散した樹脂粒子を溶融して得られたものであることを特徴とする請求項８に記載の成形金型。
【請求項１０】
樹脂の被膜の厚みが１μｍ以下であることを特徴とする請求項８または９に記載の成形金型。
【発明の詳細な説明】
【技術分野】
【０００１】
本発明は、ゴムや樹脂などの高分子材料の成形に好適な成形金型の製造方法および成形金型に関し、さらに詳しくは、型転写面に微細な凹凸形状を有する成形金型の製造方法および成形金型に関するものである。
【背景技術】
【０００２】
成形体の表面粗化は、装飾品における意匠性の付与、塗料の下地におけるアンカー効果による密着性の強化、レンズやフィルム製品における防眩性の付与などに利用されている。成形体の表面粗化は、これを成形する成形金型の母材に凹凸を形成し、この凹凸形状を転写することにより行われることがある。また、成形体の離型性を高める目的で、成形金型の基材表面にフッ素樹脂を塗布してフッ素樹脂層を形成することが行われている（特許文献１）。
【先行技術文献】
【特許文献】
【０００３】
【特許文献１】特開２００１−３２８１２１号公報
【発明の概要】
【発明が解決しようとする課題】
【０００４】
しかしながら、成形金型の基材に直接凹凸を形成すると、繰り返し使用後の表面劣化に対し、成形金型を再生して用いることは困難である。成形金型の再生には、古い凹凸表面を削って平滑にした後、成形金型の基材に新たな凹凸を形成するので、再生処理をした成形金型は寸法が変化して、寸法精度が要求される成形体には用いることができない。
【０００５】
また、フッ素樹脂の塗布によって成形金型の基材表面にフッ素樹脂層を形成する従来の方法では、その厚みによって母材表面の凹部が埋まり、平滑化して、微細な凹凸形状が維持されない。
【０００６】
本発明が解決しようとする課題は、微細な粗面の形成と成形体の離型性を両立できる成形金型の製造方法および成形金型を提供することにある。
【課題を解決するための手段】
【０００７】
上記課題を解決するため本発明に係る成形金型の製造方法は、成形金型の基材上に、樹脂粒子を分散したＮｉ含有めっき液からＮｉまたはＮｉ合金と樹脂粒子とを共析して共析めっき層を形成するめっき工程と、共析めっき層の表面に物理的処理によって凹凸を形成する粗面化工程と、凹凸を形成した共析めっき層の表面にある樹脂粒子を溶融して共析めっき層の凹凸表面に沿って樹脂の被膜を形成する被膜形成工程と、を備え、型転写面に多数の凹部を有する成形金型を製造することを要旨とするものである。
【０００８】
この際、粗面化工程後に共析めっき層の硬さを上げる熱処理を行うことが好ましい。
【０００９】
そして、樹脂粒子としてはフッ素樹脂粒子が好ましい。フッ素樹脂粒子としては、ポリテトラフルオロエチレン、テトラフルオロエチレン・パーフルオロアルキルビニルエーテル共重合体、および、テトラフルオロエチレン・ヘキサフルオロプロピレン共重合体から選択される１種または２種以上を好適なものとして挙げることができる。
【００１０】
また、共析めっき層におけるフッ素樹脂粒子の含有量は５〜６０体積％の範囲内であることが好ましい。
【００１１】
そして、熱処理前における共析めっき層のビッカース硬さは２００〜６００の範囲内であり、熱処理後における共析めっき層のビッカース硬さは３００〜８００の範囲内であることが好ましい。
【００１２】
そして、本発明に係る成形金型は、上記の製造方法によって得られることを要旨とするものである。
【００１３】
また、本発明に係る成形金型は、成形金型の基材上に樹脂粒子が分散したＮｉ含有層を有し、このＮｉ含有層の表面には多数の凹部が形成されており、このＮｉ含有層の凹凸表面に沿って樹脂粒子の樹脂よりなる被膜が形成され、型転写面に多数の凹部を有することを要旨とするものである。
【００１４】
この場合、樹脂の被膜はＮｉ含有層に分散した樹脂粒子を溶融して得られたものであることが好ましい。また、樹脂の被膜の厚みは１μｍ以下であることが好ましい。
【発明の効果】
【００１５】
本発明に係る成形金型の製造方法によれば、金属と樹脂粒子とを共析させて共析めっき層を形成する共析めっき法を利用して、樹脂粒子の樹脂よりなる被膜を共析めっき層の表面に形成することから、樹脂の被膜の厚みは共析めっき層の表面にある樹脂粒子の量や粒子径に依存し、塗布によって形成する樹脂の被膜よりも明らかにその厚みを薄く抑えられる。このように樹脂の被膜の厚みを薄く抑えられるので、樹脂の被膜を形成したときに共析めっき層の表面の凹部を埋めないで微細な凹凸形状を維持することができる。つまり、共析めっき層の表面に微細な粗面を形成することができる。また、形成した樹脂の被膜により成形体の離型性が向上する。したがって、微細な粗面の形成と成形体の離型性を両立できる。
【００１６】
この際、粗面化工程後に共析めっき層の硬さを上げる熱処理を行うことで、物理的処理による粗面化時には硬さを和らげる樹脂粒子により共析めっき層の粗面化を行いやすくするとともに、物理的処理の終了した粗面化工程後には硬さの上昇した共析めっき層により成形金型の耐久性が向上する。
【００１７】
そして、樹脂粒子がフッ素樹脂粒子であると、成形体の離型性を高める効果に優れ、フッ素樹脂粒子として特定のものを用いれば、樹脂の溶融温度がＮｉあるいはＮｉ合金の硬さを上げる熱処理温度に近く、ＮｉあるいはＮｉ合金の酸化を抑えつつ硬さの上昇を図ることができる。
【００１８】
また、共析めっき層におけるフッ素樹脂粒子の含有量を特定範囲とすると、成形金型の耐久性に優れる硬さを確保しつつ、樹脂の被膜の厚みを十分に厚くすることができる。
【００１９】
そして、熱処理前後における共析めっき層のビッカース硬さが特定範囲であると、共析めっき層の粗面化の行いやすさと成形金型の耐久性の両立を図りやすい。
【００２０】
そして、上記の製造方法によって得られる成形金型によれば、共析めっき層の表面に微細な粗面を有するとともに成形体の離型性にも優れる。
【００２１】
また、成形金型の基材上に樹脂粒子が分散したＮｉ含有層を有し、このＮｉ含有層の表面には多数の凹部が形成されており、このＮｉ含有層の凹凸表面に沿って樹脂粒子の樹脂よりなる被膜が形成され、型転写面に多数の凹部を有する成形金型によれば、共析めっき層の表面に微細な粗面を有するとともに成形体の離型性にも優れる。
【図面の簡単な説明】
【００２２】
【図１】成形金型の製造工程を示した工程図である。
【図２】共析めっき層１４の表面を表した拡大図であり、樹脂粒子１４ａを溶融させる前の状態（ａ）と、樹脂粒子１４ａを溶融させた後の状態（ｂ）である。
【図３】実施例３の成形金型の、ブラスト処理前後および熱処理後における共析めっき層の表面を撮影したＳＥＭ写真である。
【図４】実施例３の成形金型の、熱処理前における共析めっき層の断面を撮影したＳＥＭ写真である。
【図５】実施例３の成形金型の、熱処理後における共析めっき層の断面を撮影したＳＥＭ写真である。
【発明を実施するための形態】
【００２３】
以下に、本発明の実施形態について詳細に説明する。
【００２４】
本発明に係る成形金型は、所望の成形体の形状に対応するキャビティを有するものであり、成形体の所定の表面に微細な凹凸形状を付与するための型転写面の構造に特徴を有する。成形体としては、好適なものとしてゴムや樹脂などの高分子材料が挙げられる。成形体を脱型する際には優れた離型性が求められ、本発明に係る成形金型は成形体の優れた離型性を併せ持つものである。
【００２５】
成形金型は、次のようにして製造される。図１は、成形金型の製造工程を示した工程図である。まず、図１（ａ）〜（ｂ）に示すように、成形金型の基材１２上に共析めっき層１４を形成する（めっき工程）。次に、図１（ｃ）に示すように、共析めっき層１４の表面に凹凸を形成する（粗面化工程）。次に、図１（ｄ）に示すように、共析めっき層１４の凹凸表面に沿って樹脂の被膜１６を形成する（被膜形成工程）。製造された成形金型１０は、型転写面に多数の凹部を有する。
【００２６】
成形金型の基材１２には金属材料などが用いられる。金属材料としては、Ｓ５５Ｃなどの炭素鋼材、ＳＡＣＭ６４５などのアルミニウムクロムモリブデン鋼材、Ａ５０５６などのアルミニウム合金、アルミニウムなどが挙げられる。
【００２７】
めっき工程では、樹脂粒子１４ａを分散したＮｉ含有めっき液からＮｉまたはＮｉ合金と樹脂粒子１４ａとを共析して共析めっき層１４を形成する。共析めっき層１４では、ＮｉまたはＮｉ合金よりなるマトリックスに樹脂粒子１４ａが分散された状態となる。
【００２８】
めっき工程は、無電解めっき法により行うこともできるし、電解めっき法により行うこともできる。無電解めっき法によれば、共析できる樹脂粒子１４ａの量を比較的少なく抑えられるので、樹脂の被膜１６を薄く形成するのに都合がよい。また、共析めっき層１４の厚みを比較的均一にできるので、形状が複雑な成形体を成形する成形金型に適用できる利点がある。電解めっき法によれば、共析できる樹脂粒子１４ａの量を比較的多くできるので、樹脂の被膜１６をより厚く形成するのに都合がよい。
【００２９】
めっき液には、金属イオン、還元剤、錯化剤、ｐＨ緩衝剤、樹脂粒子などが含まれる。金属イオンは、めっき金属のイオンである。めっき金属は、耐食性やコスト面などからＮｉまたはＮｉ合金（特にＮｉ−Ｐ合金）であるが、そのほかにも、コバルト、銅、金、銀、あるいはこれらの金属のいずれかを含む合金などを用いることもできる。還元剤としては、次亜リン酸、次亜リン酸塩、ジメチルアミンボラン、ヒドラジンなどが挙げられる。このうち、めっき液の安定性などの観点から、次亜リン酸、次亜リン酸塩が好ましい。ｐＨ緩衝剤としては、乳酸、酢酸、コハク酸などが挙げられる。
【００３０】
錯化剤としては、カルボン酸やアミン化合物が挙げられる。錯化剤としては、カルボン酸のみを用いても良いし、アミン化合物のみを用いても良いし、カルボン酸とアミン化合物とを併用しても良い。カルボン酸としては、クエン酸、リンゴ酸、酒石酸、エチレンジアミン四酢酸（ＥＤＴＡ）などが挙げられる。アミン化合物としては、グリシン、アラニン、エチレンジアミン、プロパンジアミンなどが挙げられる。
【００３１】
めっき液には、さらに、界面活性剤を配合することもできる。界面活性剤としては、カチオン性界面活性剤、両性界面活性剤などが挙げられる。このうち、樹脂粒子の分散度を高めることができるなどの観点から、カチオン性界面活性剤を配合することが好ましい。
【００３２】
カチオン性界面活性剤としては、ラウリルトリメチルアンモニウムクロライド、エチレンオキサイド付加型アンモニウムクロライドなどの４級アンモニウム塩型のものなどが挙げられる。これらは単独で用いても良いし、併用しても良い。また、両性界面活性剤としては、ラウリルベタイン、アミドプロピルベタイン、ジメチルアルキルベタイン等のベタイン型のものなどが挙げられる。これらは単独で用いても良いし、併用しても良い。カチオン性界面活性剤の配合量あるいは両性界面活性剤の配合量は、０．０１〜１０ｇ／Ｌの範囲内であることが好ましい。
【００３３】
樹脂粒子１４ａは、溶融可能な樹脂よりなる粒子であり、金属（合金を含む）よりも軟らかいことから、樹脂粒子１４ａを含まない金属（合金を含む）のみからなるめっき層から硬さを和らげる。このため、粗面化工程において共析めっき層１４の粗面化を行いやすくする。また、溶融することにより共析めっき層１４の凹凸表面に樹脂の被膜１６を形成できる。このような樹脂粒子１４ａとしては、フッ素樹脂粒子、シリコーン樹脂粒子、アクリル樹脂粒子などが挙げられる。これらのうちでは、形成される樹脂の被膜１６による成形体の離型性を高める効果に優れるなどの観点から、フッ素樹脂粒子が好ましい。
【００３４】
フッ素樹脂粒子としては、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）、ポリビニリデンフルオライド（ＰＶＤＦ）などが挙げられる。これらは単独で用いてもよいし、２種以上を併用してもよい。これらのうちでは、樹脂の溶融温度がＮｉあるいはＮｉ合金の硬さを上げる熱処理温度に近く、ＮｉあるいはＮｉ合金の酸化を抑えつつ硬さの上昇を図ることができるなどの観点から、ＰＴＦＥ、ＰＦＡ、ＦＥＰなどが好ましい。なお、ＰＴＦＥ、ＰＦＡ、ＦＥＰの融点は、それぞれ約３２０℃、約３１０℃、約２６０℃である。これに対し、例えばＮｉ−Ｐ合金の結晶化温度（硬度上昇温度）は約３００℃である。
【００３５】
樹脂粒子１４ａには、めっき液に対する濡れ性を高めるなどの目的で、めっき液に添加する前に、塩酸や硫酸などの酸によるエッチング処理などを施すこともできる。さらに、樹脂粒子１４ａを添加しためっき液を超音波処理して、樹脂粒子１４ａの分散度をさらに高めることもできる。
【００３６】
共析めっき層１４の厚みは、特に限定されるものではないが、物理的処理によって凹凸を形成する際に成形金型の基材１２まで傷つけないよう、また、基材１２を露出させないよう、形成する凹部の深さにしたがって適宜設定すればよい。形成する凹部の深さにもよるが、共析めっき層１４の厚みとしては、例えば１０μｍ以上とすることが好ましい。より好ましくは２０μｍ以上である。
【００３７】
粗面化工程では、共析めっき層１４の表面に物理的処理によって凹凸を形成する。例えばエッチングなどの化学的処理では、共析めっき層１４が樹脂粒子１４ａを含むことからエッチング液との濡れ性が悪く、また、めっき金属が非晶質であるから粒界腐食などが進行しにくい。この点から、共析めっき層１４における凹凸の形成方法としては物理的処理がよい。物理的処理を行うことにより、共析めっき層１４の表面に確実に凹凸を形成することができる。物理的処理方法としては、ブラスト、放電加工、グラインダー、研磨などが挙げられる。
【００３８】
凹凸が形成された共析めっき層１４の表面粗さＲａは、成形する成形体の要求に応じて適宜設定すればよいが、好ましい範囲としては０．５〜３．０μｍの範囲内である。より好ましくは１．０〜２．５μｍの範囲内である。
【００３９】
被膜形成工程では、凹凸を形成した共析めっき層１４の表面にある樹脂粒子１４ａを溶融して共析めっき層１４の凹凸表面に沿って樹脂の被膜１６を形成する。樹脂粒子１４ａを溶融させるには、例えば樹脂粒子１４ａの融点近くの温度まで共析めっき層１４を加熱する熱処理などの方法を採ることができる。
【００４０】
図２には、共析めっき層１４の表面を表した拡大図を示す。なお、図２では、表面の凹凸の記載を省略している。共析めっき層１４の表面にある樹脂粒子１４ａとは、図２（ａ）に示すように、溶融したときに共析めっき層１４の表面に現れることが可能な、金属とともに共析めっき層１４に析出した樹脂粒子のうち共析めっき層１４の表面にその一部が露出している樹脂粒子１４１や、共析めっき層１４の表面に吸着している樹脂粒子１４２をいい、溶融したときに共析めっき層１４の表面に現れることができない、金属とともに共析めっき層１４に析出した樹脂粒子のうち共析めっき層１４の内部に埋まっている樹脂粒子１４３は除かれる。共析めっき層１４の表面にある樹脂粒子１４ａが溶融すると、図２（ｂ）に示すように共析めっき層１４の表面に沿って樹脂の被膜１６が形成される。
【００４１】
このように、被膜形成工程では、金属と樹脂粒子とを共析させて共析めっき層１４を形成する共析めっき法を利用して、樹脂粒子１４ａの樹脂よりなる被膜１６を共析めっき層１４の表面に形成することから、樹脂の被膜１６の厚みは共析めっき層１４の表面にある樹脂粒子１４ａの量や粒子径に依存し、塗布によって形成する樹脂の被膜よりも明らかにその厚みを薄く抑えられる。このように樹脂の被膜１６の厚みを薄く抑えられるので、樹脂の被膜１６を形成したときに共析めっき層１４の表面の凹部を埋めないで微細な凹凸形状を維持することができる。したがって、共析めっき層１４の表面に微細な粗面を形成することができる。また、形成した樹脂の被膜１６により成形体の離型性が向上するので、微細な粗面の形成と成形体の離型性を両立できる。
【００４２】
共析めっき層１４における樹脂粒子１４ａの含有量は、成形体の離型性を高める効果との関係で樹脂の被膜１６の厚みを十分に厚くすることができるなどの観点から、５体積％以上であることが好ましい。より好ましくは１０体積％以上である。また、成形金型１０の耐久性に優れる硬さを確保できるなどの観点から、６０体積％以下であることが好ましい。より好ましくは３５体積％以下、さらに好ましくは２０体積％以下である。
【００４３】
樹脂粒子１４ａの平均粒子径は、共析めっき層１４に形成される表面凹凸との関係では、表面粗さ（Ｒａ）よりも小さいほうが好ましい。この観点から、樹脂粒子１４ａの平均粒子径としては表面粗さ（Ｒａ）の１／２以下であることが好ましい。より好ましくは１／５以下である。樹脂粒子１４ａの平均粒子径は、日機装社製マイクロトラック粒度分布測定装置ＵＰＡ−ＥＸ１５０型により測定できる。
【００４４】
また、樹脂粒子１４ａの平均粒子径は、樹脂粒子１４ａの分散性に影響するので、樹脂粒子１４ａから得られる樹脂の被膜１６の均一性に影響する。樹脂粒子１４ａの分散性に優れ、樹脂の被膜１６を均一にすることができるなどの観点から、樹脂粒子１４ａの平均粒子径は比較的小さいほうが好ましい。この観点から、樹脂粒子１４ａの平均粒子径としては１０μｍ以下であることが好ましい。より好ましくは５μｍ以下である。一方、取り扱い性などの観点から、樹脂粒子１４ａの平均粒子径としては０．１μｍ以上であることが好ましい。より好ましくは０．２μｍ以上である。
【００４５】
樹脂の被膜１６の厚みは、共析めっき層１４の表面に形成する凹凸による表面粗さにもよるが、共析めっき層１４の表面に形成された凹部を埋めないで微細な凹凸形状を維持しやすいなどの観点から、１μｍ以下であることが好ましい。より好ましくは０．５μｍ以下である。一方、成形体の優れた離型性を確保するなどの観点から、樹脂の被膜１６の厚みは０．０１μｍ以上であることが好ましい。より好ましくは０．１μｍ以上である。
【００４６】
また、樹脂の被膜１６の厚みに関し、共析めっき層１４に形成される表面凹凸との関係では、表面粗さ（Ｒａ）よりも樹脂の被膜１６の厚みは小さいほうが好ましい。この観点から、樹脂の被膜１６の厚みはとしては表面粗さ（Ｒａ）の１／２以下であることが好ましい。より好ましくは１／５以下である。樹脂の被膜１６の厚みは、共析めっき層１４における樹脂粒子１４ａの含有量や、被膜形成工程における共析めっき層１４を加熱する熱処理の条件（温度、時間など）などにより調整することができる。
【００４７】
本発明においては、粗面化工程後に共析めっき層１４の硬さを上げる熱処理を行うことができる。このような熱処理を行うことで、物理的処理による粗面化時には硬さを和らげる樹脂粒子１４ａにより共析めっき層１４の粗面化を行いやすくするとともに、物理的処理の終了した粗面化工程後には硬さの上昇した共析めっき層１４により成形金型１０の耐久性が向上する。
【００４８】
共析めっき層１４の硬さを上げる熱処理の加熱温度は、めっき金属の結晶化温度（硬化温度）に応じて適宜設定すればよい。例えばＮｉ−Ｐ合金の結晶化温度（硬度上昇温度）は約３００℃であることから、めっき金属としてＮｉ−Ｐ合金を用いる場合には、熱処理の加熱温度は３００℃以上であることが好ましい。一方、Ｎｉ−Ｐ合金の酸化を抑える観点から、熱処理の加熱温度は４００℃以下であることが好ましい。より好ましくは３６０℃以下である。また、熱処理の加熱時間は適宜設定すればよいが、生産性などを考慮して３０分〜１時間程度が好ましい。
【００４９】
共析めっき層１４の硬さを上げる熱処理前における共析めっき層１４のビッカース硬さは２００〜６００の範囲内であることが好ましい。より好ましくは２５０〜４００の範囲内である。熱処理前の粗面化工程において共析めっき層１４を粗面化しやすい利点がある。また、物理的処理による削れすぎを抑えて基材１２が露出するのを抑えることができる。一方、熱処理後における共析めっき層１４のビッカース硬さは３００〜８００の範囲内であることが好ましい。より好ましくは４００〜７００の範囲内である。熱処理後において成形金型１０の耐久性を向上することができる。
【００５０】
例えば共析めっき層１４のめっき金属に挙げられるＮｉ−Ｐ合金をめっき金属とした場合、共析めっき層１４における樹脂粒子１４ａの含有量を３〜３５体積％の範囲内とすることで、熱処理前における共析めっき層１４のビッカース硬さを２００〜６００の範囲とし、熱処理後における共析めっき層１４のビッカース硬さを３００〜８００の範囲とすることができる。また、共析めっき層１４における樹脂粒子１４ａの含有量を１０〜２０体積％の範囲内とすることで、熱処理前における共析めっき層１４のビッカース硬さを２５０〜４００の範囲とし、熱処理後における共析めっき層１４のビッカース硬さを４００〜７００の範囲とすることができる。
【００５１】
共析めっき層１４の硬さを上げる熱処理は、被膜形成工程における共析めっき層１４を加熱する熱処理とともに行ってもよいし、これとは別に行ってもよい。例えば共析めっき層１４のめっき金属に挙げられるＮｉ−Ｐ合金の結晶化温度（硬度上昇温度）は約３００℃であり、３００℃程度の融点を有するフッ素樹脂などの樹脂からなる樹脂粒子１４ａを用いる場合には、これらの熱処理を同時に行うことができる。
【００５２】
製造された成形金型１０の型転写面には多数の凹部を有する。成形金型の基材１２上に形成された共析めっき層１４には樹脂粒子１４ａが分散されており、Ｎｉ（ＮｉまたはＮｉ合金）を含有する。共析めっき層１４（Ｎｉ含有層）の表面には多数の凹部が形成されており、共析めっき層１４の凹凸表面に沿って樹脂粒子１４ａの樹脂よりなる被膜１６が形成されている。樹脂の被膜１６は共析めっき層１４に分散した樹脂粒子１４ａを溶融して得られたものであり、共析めっき層１４の表面にある樹脂粒子１４ａを溶融して得られたものである。
【００５３】
被膜形成工程後における成形金型１０の型転写面（共析めっき層１４の表面）の表面粗さＲａは、被膜形成前の粗面化された共析めっき層１４の表面粗さＲａと比較して樹脂の被膜１６の厚みが十分に薄いことから、被膜形成前の粗面化された共析めっき層１４の表面粗さＲａからほとんど変化がない。成形金型１０の型転写面（共析めっき層１４の表面）の表面粗さＲａは、成形する成形体の要求に応じて適宜設定すればよいが、好ましい範囲としては０．５〜３．０μｍの範囲内である。より好ましくは１．０〜２．５μｍの範囲内である。
【実施例】
【００５４】
以下に本発明を実施例により具体的に説明するが、本発明はこれらによって限定されるものではない。
【００５５】
（実施例１）
＜成形金型の作製＞
下記の基本めっき液中にカチオン性界面活性剤０．２ｇ／ＬおよびＰＴＦＥ粒子５ｇ／Ｌを分散し、下記のめっき処理条件にて成形金型の基材上にＰＴＦＥ粒子を１０体積％含有する共析めっき層（厚み２５μｍ）を形成した。その後、下記の処理条件にてブラスト処理を行い、共析めっき層の表面を粗面化した後、３５０℃の炉で６０分間加熱処理を行い、共析めっき層のＰＴＦＥ粒子を溶融させて、粗面化した共析めっき層の表面にその凹凸形状に沿って樹脂の被膜（厚み０．２μｍ）を形成した。
【００５６】
［基本めっき液］
・硫酸ニッケル六水和物                      ２０ｇ／Ｌ
・次亜リン酸ナトリウム一水和物（還元剤）    ２５ｇ／Ｌ
・乳酸（錯化剤）                            ２７ｇ／Ｌ
・プロピオン酸（錯化剤）                  ２．５ｇ／Ｌ
［カチオン性界面活性剤］
ラウリルトリメチルアンモニウムクロライド
［ＰＴＦＥ粒子］
平均粒子径０．２μｍ、三井・デュポンフロロケミカル社製「ＴＬＰ１０Ｆ−１」
【００５７】
［めっき処理条件］
・ｐＨ            ４．８
・めっき温度      ９０℃
・めっき時間    １２０分
・攪拌              なし
【００５８】
［ブラスト処理条件］
・方法        乾式
・研削材      多角形スチール粒子、Ｈｖ４００、平均粒子径２０μｍ
・投射圧力    ０．１〜０．２ＭＰａ
【００５９】
（実施例２）
上記基本めっき液へのカチオン性界面活性剤およびＰＴＦＥ粒子の添加量をそれぞれ０．４ｇ／Ｌ、１０ｇ／Ｌとし、共析めっき層におけるＰＴＦＥ粒子の含有量を２０体積％とした以外は実施例１と同様にして、成形金型の作製を行った。
【００６０】
（実施例３）
上記基本めっき液へのカチオン性界面活性剤およびＰＴＦＥ粒子の添加量をそれぞれ０．６ｇ／Ｌ、１５ｇ／Ｌとし、共析めっき層におけるＰＴＦＥ粒子の含有量を３０体積％とした以外は実施例１と同様にして、成形金型の作製を行った。
【００６１】
（比較例１）
上記基本めっき液へのカチオン性界面活性剤およびＰＴＦＥ粒子の添加を行わなかった以外は実施例１と同様にして、成形金型の作製を行った。
【００６２】
（比較例２）
ブラスト処理後の加熱処理に代えて、フッ素コーティング剤（住友３Ｍ社製「Ｎｏｖｅｃ．２７０３」）に浸漬、乾燥させ、１５０℃の炉で６０分間加熱処理を行っい、フッ素コーティング剤の塗膜を反応硬化させて離型層を形成した以外は比較例１と同様にして、成形金型の作製を行った。
【００６３】
（比較例３）
ブラスト処理後に熱処理しなかった以外は実施例２と同様にして、成形金型の作製を行った。
【００６４】
実施例および比較例の成形金型に関し、熱処理前後における表面粗さ（Ｒａ）および表面硬さと、成形体の離型性を測定・評価した。測定方法および評価方法は以下の通りである。これらの結果を表１に示す。また、図３には、代表として、実施例３の成形金型の、ブラスト処理前後および熱処理後における共析めっき層の表面を撮影したＳＥＭ写真を示す。また、図４には、実施例３の成形金型の、熱処理前における共析めっき層の断面を撮影したＳＥＭ写真（２００００倍）を示す。さらに、図５には、実施例３の成形金型の、熱処理後における共析めっき層の断面を撮影したＳＥＭ写真（２００００倍）を示す。
【００６５】
（表面粗さ）
成形金型の型転写面の任意の位置（３箇所）で表面粗さ計（東京精密社製「サーフコム１４００Ｄ」）を用いて算術平均粗さＲａを求めた。
【００６６】
（表面硬さ）
マイクロビッカース硬さ計（ミツトヨ社製「ＨＭ−２００」）を用いて成形金型の型転写面のビッカース硬さを測定した。
【００６７】
（離型性）
ハンドプレス簡易成形試験（成形材料：ＮＢＲ、１００ショット連続成形）により成形体の離型性を評価した。成形体の成形金型からの剥離性に優れ、成形金型の型転写面に成形材料の付着が見られない場合を特に良好「◎」、成形体の成形金型からの剥離性は良好だが、成形金型の型転写面に成形材料の付着が少量見られる場合を良好「○」、成形体の成形金型からの剥離性が悪く、成形金型の型転写面に成形材料の付着が多く残る場合を不良「×」とした。
【００６８】
【表１】
2014188746.tif 000003
【００６９】
図３のブラスト処理前における５０００倍写真から、共析めっき層にはＰＴＦＥ粒子（黒点で示されるもの）が均一に分散していることがわかる。また、図４の熱処理前における共析めっき層の２００００倍断面写真から、熱処理前には共析めっき層の表面に均一なＰＴＦＥの薄膜が形成されていないことがわかる（共析めっき層の表面には金属と共析された樹脂粒子や表面に吸着する樹脂粒子はあるが、いずれも粒子状であり、被膜にはなっていない）。さらに、図５の熱処理後における共析めっき層の２００００倍断面写真から、熱処理後には共析めっき層の表面に均一なＰＴＦＥの薄膜が形成されていることがわかる。この薄膜の膜厚は０．２〜０．４μｍ程度であり、ブラスト処理後の表面凹凸の大きさ（表面粗さＲａ）と比較して１／１０程度で薄いことから、共析めっき層の凹凸表面に沿ってＰＴＦＥの被膜が形成されていることは明らかである。また、共析めっき層の表面にあるＰＴＦＥ粒子が主に熱処理により溶融してＰＴＦＥの被膜を形成していることは明らかである。
【００７０】
そして、このような実施例によれば、熱処理前後で表面粗さ（表面の微細な凹凸形状）を維持しており、共析めっき層の表面には微細な粗面が形成されている。また、形成されたＰＴＦＥの被膜により成形体の離型性にも優れている。つまり、微細な粗面の形成と成形体の離型性を両立している。また、熱処理によって共析めっき層の表面硬さが上昇しており、耐久性が向上していることがわかる。
【００７１】
これに対し、比較例１は、成形金型の基材上に形成しためっき層に樹脂粒子が含まれないものであり、後から塗布による樹脂層を形成するものでもないため、成形体の離型性の点で劣っている。一方、比較例２は、比較例１と同様、成形金型の基材上に形成しためっき層に樹脂粒子が含まれないものであるが、ブラスト処理後の凹凸を有するめっき層の表面に塗布によりフッ素樹脂層を形成している。塗布ではフッ素樹脂層の厚みを十分に薄くできないため、フッ素樹脂によって凹部が埋まり、表面粗さが低下している。つまり、微細な粗面を維持できていない。そして、比較例３は、実施例と同様、成形金型の基材上に形成しためっき層に樹脂粒子が含まれるものであるが、この樹脂粒子を溶融してめっき層の凹凸表面に溶出させておらず、めっき層の凹凸表面には樹脂の被膜が形成されていない。つまり、共析めっき層の表面に金属と共析された樹脂粒子や表面に吸着する樹脂粒子があっても、いずれも粒子状であり、溶融させた被膜にはなっていないため、成形体の成形時に共析めっき層の表面から脱落し、成形体の離型性を高める効果を発揮できない。このため、成形体の離型性の点で劣っている。また、ブラスト処理後に熱処理を行っていないため、めっき層の表面硬さが低いままで、耐久性が悪い。
【００７２】
以上、本発明の実施の形態について詳細に説明したが、本発明は上記実施の形態に何ら限定されるものではなく、本発明の要旨を逸脱しない範囲で種々の改変が可能である。
【符号の説明】
【００７３】
１０  成形金型
１２  成形金型の基材
１４  共析めっき層
１４ａ  樹脂粒子
１６  樹脂の被膜
【図１】
2014188746.tif 000004
【図２】
2014188746.tif 000005
【図３】
2014188746.tif 000006
【図４】
2014188746.tif 000007
【図５】
2014188746.tif 000008